Многофункциональный композиционный материал и способ его получения

1. Многофункциональный композиционный материал, содержащий, как минимум, два слоя, содержащих основу и наполнитель, отличающийся тем, что основа предварительно обработана, по крайней мере, одним методом из: вскрытие пор, перфорация, обработка поверхности химическими веществами или механическими средствами с очисткой от остатков материала, при этом основа состоит из одного или нескольких материалов, выбранных из группы: каучук, полимер, смола, металл, сплав металлов, стеклопластик, органопластик, углепластик, углерод-углеродный композиционный материал, металлокерамика, гель, керамика, ситалл, железобетон, бетон, газосиликат, или из волокнистого материала в сочетании с, как минимум, одним из указанных материалов группы, наполнитель содержит, как минимум, одно вещество, выбранное из группы: каучук, полимер, смола, водный раствор силиката щелочного металла, обладающее стойкостью к внешним воздействующим факторам в диапазоне температур от минус 50 до плюс 2000°С, а также отвердитель и стабилизатор, а, при необходимости различные ингредиенты выбранные из группы: растворитель, антипирен, пигмент, модификатор, пластификатор, флексибилизатор, микросферы, диспергирующие добавки, ударопрочные и термостойкие добавки, добавки металлов, сплавов нескольких металлов, ферромагнитные добавки, газонаполненные микросферы, добавки для защиты от излучения, а также поглощения электромагнитных воли (специальные добавки), при этом наполнителем заполнены свободные объемы волокнистых материалов, объемы перфораций, объемы вскрытых пор и поверхности соединяемых слоев.
2. Материал по п. 1, отличающийся тем, что площадь перфорированной поверхности в горизонтальном сечении может составлять до 85%, а на неперфорированной части поверхности при необходимости произведено вскрытие пор, при отсутствии пор в материале основы, выполняют обработку или удаление части материала основы для получения шероховатой поверхности, с целью обеспечения максимальной адгезии материала основы и наполнителя.
3. Материал по п. 1, отличающийся тем, что каучук основы выбран из группы: натуральный каучук, синтетический каучук, вспененный натуральный каучук, вспененный синтетический каучук или их различные сочетания.
4. Материал по п. 3, отличающийся тем, что синтетический каучук основы выбран из группы: бутадиеновый каучук, полибутадиеновый каучук, бутадиенстирольный каучук, бутадиеннитрильный каучук, полиизопреновый каучук, хлоропреновый каучук, этиленпропиленовый каучук, этиленпропилендиеновый каучук, полиизобутиленовый каучук, силоксановый каучук, фторсодержащий каучук, винилпиридиновый каучук, полифосфонитрилхлоридный каучук или их различные сочетания, вспененный синтетический каучук основы выбран из группы: вспененный бутадиеновый каучук, вспененный полибутадиеновый каучук, вспененный бутадиенстирольный каучук, вспененный бутадиеннитрильный каучук, вспененный полиизопреновый каучук, вспененный хлоропреновый каучук, вспененный этиленпропиленовый каучук, вспененный этиленпропилендиеновый каучук, вспененный полиизобутиленовый каучук, вспененный силоксановый каучук, вспененный фторсодержащий каучук, вспененный винилпиридиновый каучук, вспененный полифосфонитрилхлоридный каучук или их различные сочетания.
5. Материал по п. 1, отличающийся тем, что полимер основы выбран из группы: полиэтилен, полистирол, полиуретан, полипропилен, поливинилхлорид, вспененный полиэтилен, вспененный полистирол, вспененный полиуретан, вспененный полипропилен, вспененный поливинилхлорид или их различные сочетания.
6. Материал по п. 1, отличающийся тем, что смола основы представляет собой синтетическую смолу, выбранную из группы: полиэфирная смола, акриловая смола, фенолоформальдегидная смола, эпоксидная смола, полиамидная смола, полиимидная смола, вспененная полиэфирная смола, вспененная акриловая смола, вспененная фенолоформальдегидная смола, вспененная эпоксидная смола, вспененная полиамидная смола, вспененная полиимидная смола, или их различные сочетания.
7. Материал по п. 6, отличающийся тем, что в качестве полиэфирной смолы содержит, как минимум, одну модифицированную полиэфирную смолу, ортофталиевую смолу, изофталиевую смолу, винилэфирную смолу или их различные сочетания, в качестве акриловой смолы содержит, как минимум, один метилметакрилат, полиметилметакрилат или их различные сочетания, в качестве фенолоформальдегидной смолы содержит, как минимум, одну фенолоформальдегидную смолу новолачного типа, фенолоформальдегидную смолу резольного типа, меламиноформальдегидную смолу, мочевиноформальдегидную смолу, мочевиномеламиноформальдегидную смолу, модифицированную фенолоформальдегидную смолу или их различные сочетания, в качестве эпоксидной смолы содержит, как минимум, одну эпоксидную диановую смолу различных марок, модифицированную эпоксидную диановую смолу или их различные сочетания, в качестве вспененной полиэфирной смолы содержит, как минимум, одну вспененную модифицированную полиэфирную смолу, вспененную ортофталиевую смолу, вспененную изофталиевую смолу, вспененную винилэфирную смолу или их различные сочетания, в качестве вспененной акриловой смолы содержит, как минимум, один вспененный метилметакрилат, вспененный полиметилметакрилат или их различные сочетания, в качестве вспененной фенолоформальдегидной смолы содержит, как минимум, одну вспененную фенолоформальдегидную смолу новолачного типа, вспененную фенолоформальдегидную смолу резольного типа, вспененную меламиноформальдегидную смолу, вспененную мочевиноформальдегидную смолу, вспененную мочевиномеламиноформальдегидную смолу, вспененную модифицированную фенолоформальдегидную смолу или их различные сочетания, в качестве вспененной эпоксидной смолы содержит, как минимум, одну вспененную эпоксидную диановую смолу различных марок, вспененную модифицированную эпоксидную диановую смолу или их различные сочетания.
8. Материал по п. 1, отличающийся тем, что металл основы, сплав металлов основы, вспененный металл, вспененный сплав металлов содержит один или несколько металлов, выбранных из группы: сталь, нержавеющая сталь, чугун, никель, медь, алюминий, магний, кобальт, вольфрам, марганец, хром, бериллий, титан, ванадий, скандий, железо, тантал, висмут ниобий, сурьма, цинк, свинец, олово, молибден, цирконий, уран, гафний или их различные сочетания.
9. Материал по п. 1, отличающийся тем, что металлокерамика основы, пористая металлокерамика основы, содержит металлы, выбранные из группы: хром, никель, алюминий, медь, вольфрам, кобальт, магний, марганец, молибден, бериллий, железо, титан, ванадий, скандий, железо, тантал, висмут ниобий, сурьма, свинец, олово, цинк, цирконий, а также химические соединения, выбранные из группы: оксид, диоксид, борид, силицид, нитрид, углерод или их различные сочетания, при этом в качестве оксида содержит, как минимум, один оксид алюминия, оксид хрома, оксид кремния, оксид железа, оксид никеля, оксид вольфрама, оксид кобальта, оксид магния, оксид марганца, оксид молибдена, оксид бериллия, оксид олова, оксид сурьмы или их различные сочетания, в качестве диоксида содержит, как минимум, один диоксид кремния, диоксид циркония, диоксид титана, диоксид олова или их различные сочетания, в качестве борида содержит, как минимум, один борид хрома, борид титана, борид циркония или их различные сочетания, в качестве силицида содержит, как минимум, один силицид молибдена, силицид марганца, силицид хрома, силицид железа, силицид магния, силицид цинка или их различные сочетания, в качестве нитрида содержит, как минимум, один нитрид титана, нитрид алюминия, нитрид цинка или их различные сочетания.
10. Материал по п. 1, отличающийся тем, что гель основы выбран из группы: аэрогель, криогель, ксерогель, амбигель, для изготовления которых используют вещество или сложное вещество выбранное из группы: углерод, фуллерен, графит, графен, нанотрубки или их различные сочетания, или из группы: оксид алюминия, оксид хрома, оксид кремния, оксид железа, оксид никеля, оксид вольфрама, оксид кобальта, оксид магния, оксид марганца, оксид молибдена, оксид бериллия, оксид олова, оксид свинца, оксид сурьмы или их различные сочетания, или из группы: диоксид кремния, диоксид циркония, диоксид титана, диоксид олова или их различные сочетания.
11. Материал по п. 1, отличающийся тем, что керамика основы, вспененная керамика основы выбрана из группы кварцевое стекло, силикатное стекло, алюмосиликатное стекло, неодимовое стекло, пиральспит, ургандит, рубин, корунд, иттрий-алюминиевый гранат, галий-гадолиниевый гранат, скандий-иттрий-алюминиевый гранат или их различные сочетания.
12. Материал по п. 1, отличающийся тем, что ситалл основы, вспененный ситалл основы выбран из группы: высокопрочный, радиопрозрачный, термостойкий, износостойкий, слюдоситалл, биоситалл, ситаллоцемент, шлакоситалл или их различные сочетания.
13. Материал по п. 1, отличающийся тем, что волокнистый материал основы выбран из группы: минеральный волокнистый материал, натуральный волокнистый материал, искусственный волокнистый материал или их различные сочетания, без связующего вещества и с использованием связующего вещества выбранного из группы: каучук; полимер; смола; или из группы: крахмал; карбоксиметилцеллюлоза; декстрин; смола хвойных деревьев; копалы; шеллак; канифоль; природный битум; нефтяной битум; альсфатен; асфальтовая кислота и ее ангидрид; углеводородная смола; деготь; или из группы: гипс; известь; цемент; коллоидный или аморфный диоксид кремния с оксидами алюминия, хрома, железа, диоксида циркония, вольфрама, никеля, кобальта, висмута, молибдена, сурьмы, олова; силикат натрия, калия, лития; алюмосиликат натрия, калия, кальция, магния, бария, лития; фосфатный цемент; фосфатное связующее из группы: алюмофосфат, алюмохромфосфат, магнийфосфат, хромфосфат, никельфосфат или их различные сочетания, в качестве каучука связующее вещество содержит, как минимум, один синтетический каучук выбранный из группы: кремнийорганический каучук, фторкремнийорганический каучук, хлоропреновый каучук, синтетический каучук фтористый или их смеси, в качестве полимера связующее вещество содержит, как минимум, один кремнийорганический полимер, такой как полиорганосилоксан, полиэлементоорганосилоксан или их смеси, в качестве смолы связующее вещество содержит, как минимум, одну синтетическую смолу выбранную из группы: полиэфирная смола, акриловая смола, фенолоформальдегидная смола, эпоксидную смола, полиамидная смола, полиимидная смола или их смеси.
14. Материал по п. 13, отличающийся тем, что минеральный волокнистый материал основы представляет собой минеральную вату, минеральную вату с содержанием оксидов металлов выбранных из группы: оксид алюминия, оксид хрома, оксид железа, диоксид циркония, оксид вольфрама, оксид никеля, оксид кобальта, оксид висмута, оксид молибдена, оксид сурьмы, оксид олова или их различные сочетания.
15. Материал по п. 13, отличающийся тем, что натуральный волокнистый материал основы выбран из группы: растительный волокнистый материал, животный волокнистый материал, натуральный неорганический волокнистый материал, волокнистый материал водорослей или их различные сочетания.
16. Материал по п. 15, отличающийся тем, что в качестве растительного волокнистого материала содержит, как минимум, один семенной волокнистый материал, лубяной волокнистый материал, соломенный волокнистый материал, древесный волокнистый материал, прочный на растяжение волокнистый материал, волокнистый материал кокосовой пальмы, травяной волокнистый материал или их различные сочетания, в качестве животного волокнистого материала содержит, как минимум, один шерстяной волокнистый материал, шелковый волокнистый материал или их различные сочетания, в качестве натурального неорганического волокнистого материала содержит асбест, в качестве волокнистого материала водорослей содержит, как минимум, один волокнистый материал морских водорослей, волокнистый материал пресноводных водорослей или их различные сочетания, в качестве семенного волокнистого материала содержит, как минимум, один волокнистый материал хлопчатника, хлопкового пуха, капока, койра, тополиного пуха или их различные сочетания, в качестве лубяного волокнистого материала содержит, как минимум, один волокнистый материал бамбука, джута, льна, скеренхимы, конопли, жгучей крапивы, китайской крапивы рами или их различные сочетания, в качестве прочного на растяжение волокнистого материала содержит, как минимум, один волокнистый материал сизаля, кенафа, манильской пеньки или их различные сочетания, в качестве соломенного волокнистого материала содержит, как минимум, один волокнистый материал сухих стеблей злаковых зерновых культур, бобовых зерновых структур или их различные сочетания, в качестве древесного волокнистого материала содержит, как минимум, один волокнистый материал хвойного дерева, лиственного дерева или их различные сочетания, древесный волокнистый материал выбран из группы: древесноволокнистая плита, древесностружечная плита, цементностружечная плита, ориентировано-стружечная плита, древесный слоистый пластик, формованные изделия, фанера, фанерные плиты, массы древесные прессованные, картон или их различные сочетания, при этом древесный волокнистый материал может быть модифицирован путем термомеханической, химико-механической, термохимической, радиационно-химической или химической обработки.
17. Материал по п. 13, отличающийся тем, что искусственный волокнистый материал основы выбран из группы: вискозный, триацетатный, ацетатный, полиамидный, полиэфирный, полиуретановый, полиакрилонетрильный, поливинилхлоридный, поливинилспиртовый, полиолефиновый, углеродный, кремнеземный, оксида алюминия, карбида кремния, бора, карбида бора волокнистый материал или их различные сочетания.
18. Материал по п. 1, отличающийся тем, что в качестве каучука наполнитель содержит, как минимум, один синтетический каучук выбранный из группы: кремнийорганический каучук, фторкремнийорганический каучук, хлоропреновый каучук, синтетический каучук фтористый или их смеси, при этом в качестве кремнийорганического каучука содержит, как минимум, один синтетический каучук термостойкий низкомолекулярный, синтетический низкомолекулярный кремнийорганический каучук со стирольными концевыми группами, силоксановый каучук или их смеси, в качестве фторкремнийорганического каучука, содержит, как минимум, один фторсилоксановый каучук, синтетический каучук термостойкий фторсодержащий или их смеси, в качестве хлоропренового каучука содержит, как минимум, один полихлоропрен, наирит, неопрен, байпрен или их смеси, в качестве синтетического каучука фтористого содержит, как минимум, один синтетический каучук фтористый на основе сополимеров трифторхлорэтилена с винилиденфторидом, синтетический каучук фтористый на основе сополимеров винилиденфторида с гексафторпропиленом или их смеси.
19. Материал по п. 1, отличающийся тем, что в качестве полимера наполнитель содержит, как минимум, один кремнийорганический полимер, такой как полиорганосилоксан, полиэлементоорганосилоксан или их смеси, при этом в качестве полиорганосилоксана содержит, как минимум, один полиметилфенилсилоксан, полидиметилфенилсилоксан, полиметилсилоксан, полидиметилсилоксан, полифенилсилоксан, полиэтилфенилсилоксан, полидиэтилфенилсилоксан, полиметилхлорфенилсилоксан, полифторфенилсилоксан, полифеноксифенилсилоксан или их смеси, а в качестве полиэлементоорганосилоксана содержит, как минимум, один полиалюмофенилсилоксан, полититанофенилсилоксан, полиборорганосилоксан, полиалюмоорганосилоксан, полититаноорганосилоксан или их смеси.
20. Материал по п. 1, отличающийся тем, что смола наполнителя представляет собой синтетическую смолу и выбрана из группы: полиэфирная смола, акриловая смола, фенолоформальдегидная смола, эпоксидная смола, полиамидная смола, полиимидная смола или их смеси, при этом в качестве полиэфирной смолы содержит, как минимум, одну модифицированную полиэфирную смолу, ортофталиевую смолу, изофталиевую смолу, винилэфирную смолу или их смеси, в качестве акриловой смолы содержит, как минимум, один метилметакрилат, полиметилметакрилат или их смеси, а в качестве фенолоформальдегидной смолы содержит, как минимум, одну фенолоформальдегидную смолу новолачного типа, фенолоформальдегидную смолу резольного типа, меламиноформальдегидную смолу, мочевиноформальдегидную смолу, мочевиномеламиноформальдегидную смолу, модифицированную фенолоформальдегидную смолу или их смеси, в качестве эпоксидной смолы содержит, как минимум, одну эпоксидную диановую смолу различных марок, модифицированную эпоксидную диановую смолу или их смеси.
21. Материал по п. 1, отличающийся тем, что в качестве водного раствора силиката щелочного металла наполнитель содержит, как минимум, один водный раствор силиката натрия, водный раствор силиката калия, водный раствор силиката лития или их смесь.
22. Материал по п. 1, отличающийся тем, что отвердитель выбран из группы: метилтриэтоксисилан, тетраметилдисилоксан, тетраацетоксисилан, метилтриацетоксисилан, диэтиламин, аминосилан, гексаметилендиамин, амин, полиамин, аминопропилтриэтоксисилан, аминоизопропилтриэтоксисилан, аминоорганотриэтоксисилан, тетраэтоксисилан, диэтилдикаприлат олова, диэтилакрилат олова, дибутилакрилат олова или их смеси, или из группы: полиорганосилазаны, полиэлементоорганосилазаны, титанофосфороорганические соединения, алкоксисиланы, растворы оловоорганических соединений в эфирах ортокремниевой кислоты, аминоорганотриэтоксисилан с тетрабутоксититаном, аминоорганоалкоксисиланы или их смеси, или из группы: диэтилентриамин, полиэтиленполиамин, триэтилентетрамин, полисебациновый ангидрид, тетраэтиленпентамин или их смеси, или из группы: борный ангидрид, диэтиленбензосульфокислоты, гексаметилентетрамин или их смеси, или из группы: полиэтиленполиамин, дибензоилпероксид, гидрооксид алюминия или их смеси, или из группы: перекись метилэтилкетона, перекись бензоила или их смесь, или из группы: кремнефтористый натрий, хлорид бария, кремнефтористая кислота, щавелевая кислота, ортофосфорная кислота, уксусная кислота, хлористый кальций, алюминат натрия, диацетат этиленгликоля, моноацетат этиленгликоля или их смеси.
23. Материал по п. 1, отличающийся тем, что в качестве стабилизатора наполнитель содержит алкилариловые эфиры фосфорной кислоты, эфиры салициловой кислоты, ароматические амины, соли цинка, соли кальция и свинца, коллоидный диоксид кремния, замещенные фенолы, вторичные ароматические амины или их смеси.
24. Материал по п. 1, отличающийся тем, что наполнитель содержит антипирен, выбранный из группы: аммоний фосфорнокислый двузамещенный, параформ, мочевина, бисульфат графита, мочевиноформальдегидная смола, мочевиномеламиноформальдегидная смола, меламин, полифосфат аммония, пентаэритрит, интеркалированный графит, окисленный графит, нитрат графита, модифицированный ледяной уксусной кислотой окисленный графит, нейтрализованный интеркалированный графит, бура, диаммоний фосфат, сульфат аммония, сернокислый аммоний, фосфорнокислый аммоний, фосфорнокислый натрий, борная кислота, гидрат окиси магния, оксид цинка, фосфат алюминия, фосфат кремния, оксид магния, оксид кальция, гидрат окиси алюминия, природный графит, алюмосиликаты, хлорпарафин, трехокись сурьмы, фосфоросодержащие соединения, хлорированные полиэтилены, тетрабромпараксилол, гексабромциклододекан, декабромдифенилоксид или их смеси.
25. Материал по п. 1, отличающийся тем, что наполнитель содержит пигмент, выбранный из группы: титанат железа, титанат меди, оксид железа, оксид хрома, алюминат кобальта, свинцово-молибдатный крон, сульфид кадмия, алюминиевая пудра, окись титана, красные железооксидные, красные кадмиевые, хромовые или кобальтовые соединения, цинковая пыль, цинковый крон, титанат кобальта или их смеси.
26. Материал по п. 1, отличающийся тем, что наполнитель содержит модификатор, выбранный из группы: полиорганосилазаны, акриловые смолы, мочевиноформальдегидные смолы, меламиноформальдегидные смолы, алкидные смолы, эпоксидные смолы, алифатические эпоксидные смолы, полиэфирные смолы, эфиры целлюлозы, эфиры акриловой кислоты или их смеси, или из группы: кремнийорганические полимеры, бутадиеннитрильный каучук с карбоксильными группами, жидкие полисульфидные полимеры, фенолоформальдегидные смолы, мочевиномеламиноформальдегидные смолы или их смеси, или из группы: полихлоропрен, хлоропреновый каучук, поливинилхлорид, нитрильный каучук, силоксановый каучук или их смеси, или из группы: наночастицы оксидов алюминия, железа, магния, цинка, титана, наночастицы диоксида кремния, диоксида циркония или их смеси, или из группы: растительные масла, касторовое масло, свободные жирные кислоты, смоляные кислоты или их смеси, или из группы: этиленмочевина, пирролидин, морфопин, пиперидин, изопропиламин, диметиламин, этанолоамин или их смеси.
27. Материал по п. 1, отличающийся тем, что наполнитель содержит диспергирующие добавки, выбранные из группы: соли полиакриловой кислоты, 2-аминопропанол, ацетилендиол, полиуретаны, полиакрилаты с линейной и разветвленной структурой, соли поликарбоновых кислот, полифосфаты, этоксисилаты жирных спиртов или их смеси.
28. Материал по п. 1, отличающийся тем, что наполнитель содержит пластификатор, выбранный из группы: сложные эфиры, такие как диоктифталат, диметилфталат; дибутилфталат, дибутилсебацинат, диоктиладапинат, диизобутилфталат; эфиры фталевой и триметиловой кислоты; сложные эфиры ортофосфорной кислоты; трикрезилфосфаты или их смеси.
29. Материал по п. 1, отличающийся тем, что наполнитель содержит флексибилизатор, выбранный из группы: низкомолекулярные кремнийорганические каучуки, алифатические эпоксидные смолы, полисульфидные каучуки, полисульфиды, хлорсодержащие эпоксидные смолы или их смеси.
30. Материал по п. 1, отличающийся тем, что наполнитель содержит микросферы, выбранные из группы: кварцевые, силикатные, ситалловые, неодимовые, алюмосиликатные, пиральспитовые, ургандитовые, рубиновые, корундовые, иттрий-алюминиево гранатовые, галий-гадолиниево гранатовые, скандий-иттрий-алюминиево гранатовые, углеродные, керамические вакуумные, фенолоформальдегидные, меламиноформальдегидные, полиэфирные, мочевиноформальдегидные, мочевиномеламиноформальдегидные, или их смеси, при необходимости микросферы, не являющиеся проводниками электрического тока, могут быть покрыты металлом или углеродом.
31. Материал по п. 1, отличающийся тем, что наполнитель содержит металлы, выбранные из группы: сталь, нержавеющая сталь, чугун, никель, медь, алюминий, магний, кобальт, вольфрам, марганец, хром, бериллий, титан, ванадий, скандий, железо, тантал, висмут ниобий, сурьма, цинк, свинец, олово, осмий, иридий, рутений, родий, рений, молибден, цирконий, уран, гафний и\или сплавы нескольких металлов, в виде пудры или ультрадисперсных порошков, например, пыли, или их смеси.
32. Материал по п. 1, отличающийся тем, что наполнитель содержит ударопрочные органические добавки, повышающие ударную прочность, на акриловой, стирольной или бутадиеновой основе или их смеси, или неорганические ударопрочные добавки выбранные из группы: карбонат кальция, диоксид титана, фуллерены, фуллериты, восстановленный оксид графена, углеродные нанотрубки или их смеси, или ударопрочное волокно выбранное из группы: полиамидное, полиэфирное, полипарафенилентерефталамидное, полиамидбензимидазолтерефталамидное, полеолефиновое, полиакрилонетрильное, поливинилспиртовое или их смеси, или термостойкое волокно выбранное из группы: стеклянное, кремнеземное, кварцевое, базальтовое, углеродное, полиоксадиазольное, метаарамидное, полиимидное, оксида алюминия, карбида кремния, бора, карбида бора, вискозное, ацетатное, триацетатное, поливинилхлоридное или их смеси, или смеси добавок.
33. Материал по п. 1, отличающийся тем, что наполнитель содержит ферромагнитные добавки выбранные из группы: железо, никель, кобальт, гадолиний, тербий, диспрозий, оксид железа, оксид никеля, оксид цинка, оксид кобальта, оксид иттрия, диоксид титана, оксид кадмия, феррит, феррошпинель, феррогранат, никель-цинковый феррит, карбонильное железо, карбонильный никель, пермаллой, сплав железа-никеля-кобальта, сплав марганца-меди-алюминия, сплав неодим-железо-бор, сплав железо-кремний-ниобий-медь-бор-гадолиний, сплав кобальт-железо-никель-кремний-медь-ниобий-бор-диспрозий, сплав кобальт-железо-никель-кремний-медь-ниобий-бор-тербий, гексаферрит бария, бариевый гексагональный феррит легированный ионами скандия, гексаферрит кобальта или их смеси.
34. Материал по п. 1, отличающийся тем, что наполнитель содержит газонаполненные микросферы выбранные из группы: кварцевые, силикатные, ситалловые, неодимовые, алюмосиликатные, пиральспитовые, ургандитовые, рубиновые, корундовые, иттрий-алюминиево гранатовые, галий-гадолиниево гранатовые, скандий-иттрий-алюминиево гранатовые, углеродные, керамические вакуумные, фенолоформальдегидные, меламиноформальдегидные, полиэфирные, мочевиноформальдегидные, мочевиномеламиноформальдегидные или их смеси, при этом микросферы могут быть наполнены газом, выбранным из группы: азот, углекислый газ, гелий, неон, аргон, криптон, ксенон или их смеси, например, смесь гелий-неон или смесь гелий-азот-углекислый газ.
35. Материал по п. 1, отличающийся тем, что наполнитель содержит специальные добавки в виде дисперсных частиц, порошков, микрошариков выбранные из группы: графит, пирографит, графен, фуллерен, фуллерит, углеродные нанотрубки, углеродные нанотрубки обработанные серной и азотной кислотой, восстановленный оксид графена или их смеси, или из группы: пиральспит, ургандит, рубин, корунд, шпинель, ситалл, неодимовое стекло, иттрий-алюминиевый гранат, иттрий-алюминиевый гранат легированный тулием, иттрий-алюминиевый гранат легированный иттербием, иттрий-алюминиевый гранат легированный гольмием, галлий-гадолиниевый гранат, иттрий-гадолиниевый гранат, скандий-иттрий-алюминиевый гранат или их смеси, или из группы: карбонат лития, карбонат натрия, карбонат бериллия, карбонат магния, карбонат кальция, или их смеси, или из группы: окись бария, сульфат бария, карбонат бария, вольфрамовый ангидрид, дифосфид вольфрама, карбид вольфрама, оксид висмута(III), карбонат висмута, оксид свинца(I), ортоплюмбонат свинца(II), оксид свинца(II), метаплюмбонат свинца(III), оксид свинца(V), карбонат свинца, оксид сурьмы(III), оксид сурьмы(V), оксид лантана(III), оксид церия(III), оксид празеодима(III), оксид неодима(III), оксид гадолиния (III), оксид тербия(III), оксид диспрозия(III) или их смеси, или смеси добавок.
36. Материал по п. 1, отличающийся тем, что основы слоев многофункционального композиционного материала и наполнитель могут быть выполнены, одинаковыми или различными по составу, а на поверхности материала и/или между слоями могут иметь облицовку, выбранную из группы: полимерная пленка, металлическая пленка, например, фольга, металлополимерная пленка, бумага, бумажнополимерная пленка, декоративно-защитная пленка, силоксановая пленка, металлическая, полимерная или металлополимерная сетка, или из группы: паропроницаемая мембрана, перфорированная мембрана, пористая мембрана, диффузионная мембрана, супердиффузионная мембрана, пароизоляционная пленка, гидроизоляционная пленка, битумная облицовка, битумнополимерная облицовка, или из группы: стеклоткань, кремнеземная ткань, кварцевая ткань, базальтовая ткань, углеродная ткань, полиоксадиазольная ткань, или из группы: синтетическая полиамидная ткань, полиимидная ткань, полипарафенилентерефталамидная ткань, метафенилендиаминизофталамидная ткань, полиамидбензимидазолтерефталамидная ткань или их различные сочетания, основа слоев и облицовка могут быть соединены между собой и с основой при помощи клея выбранного из группы: фенолоформальдегидный, фенолоацетатный эпоксидный, полиуретановый, карбамидный, кремнийорганический, полиэфирный, акрилатный, полиимидный, или из группы: полиакриловый, полиамидный, поливинилацетатный, поливинилхлоридный, полиолефиновый, полиэфирный, или из группы: силикат натрия, силикат калия, силикат лития, силикатный огнестойкий, фосфатный, керамический, металлический, при этом на ткани, пленки и облицовку могут наносить, распылять осаждать, напылять покрытия выбранные из группы: металл, сплав металлов, полимер, каучук, ферромагнитные и специальные добавки,
37. Материал по п. 1, отличающийся тем, что на поверхности многофункционального полимерного композиционного материала и/или основы, или между слоями основы могут быть размещены армирующие элементы, например, стержни, пластины, сетки, минеральные волокна, муллитокремнеземистые волокна, натуральные волокна, химические волокна, прошивные нити, сетчатые оболочки, оболочки, сотовые конструкции, полуоткрытые или открытые соты различной формы и размеров ячеек, которые могут быть выполнены из металла, сплава металлов, полимера, каучука, смолы, керамики, металлокерамики, ситалла, полимерного композиционного материала и заполнены, например, наполнителем с ферромагнитными добавками, или, например, газонаполненными микросферами.
38. Способ получения многофункционального композиционного материала, содержащего, как минимум, два слоя, включающий введение наполнителя в основу, основу предварительно обрабатывают, по крайней мере, одним методом из: вскрытие пор, перфорация, обработка химическими веществами или механическими средствами с очисткой от остатков материала, при этом в качестве основы используют один или несколько материалов, выбранных из группы: каучук, полимер, смола, металл, сплав металлов, стеклопластик; органопластик, углепластик, углерод-углеродный композиционный материал, металлокерамика, гель, керамика, ситалл, железобетон, бетон, газосиликат, или волокнистого материала в сочетании с, как минимум одним из указанных материалов группы, наполнитель содержит как минимум, одно вещество, выбранное из группы: каучук, полимер, смола, водный раствор силиката щелочного металла, обладающее стойкостью к внешним воздействующим факторам в диапазоне температур от минус 50 до плюс 2000°С, а также отвердитель и стабилизатор, а, при необходимости различные ингредиенты выбранные из группы: растворитель, антипирен, пигмент, модификатор, пластификатор, флексибилизатор, микросферы, диспергирующие добавки, ударопрочные и термостойкие добавки, добавки металлов, сплавов нескольких металлов, ферромагнитные добавки, газонаполненные микросферы и добавки для защиты от излучения, а также поглощения электромагнитных волн (специальные добавки), при комнатной температуре жидкий наполнитель наносят на поверхность основы, вводят между слоями основы, обеспечивая его проникновение в свободные объемы волокнистых материалов, объемы перфораций, объемы вскрытых пор и соединяемые поверхности слоев, выдерживают 15-28 часов до образования единого целого после полного отверждения наполнителя.
39. Способ по п. 38, отличающийся тем, что площадь перфорированной поверхности в горизонтальном сечении может составлять до 85%, а на неперфорированной поверхности при необходимости произведено вскрытие пор, при отсутствии пор в материале основы, выполняют обработку или удаление части материала основы для получения шероховатой поверхности, с целью обеспечения максимальной адгезии материала основы и наполнителя.
40. Способ по п. 38, отличающийся тем, что основы слоев многофункционального полимерного композиционного материала и наполнитель могут быть выполнены, одинаковыми или различными по составу, а на поверхности материала и/или между слоями могут иметь облицовку, выбранную из группы: полимерная пленка, металлическая пленка, например, фольга, металлополимерная пленка, бумага, бумажнополимерная пленка, декоративно-защитная пленка, силоксановая пленка, металлическая, полимерная, или металлополимерная сетка, или из группы:паропроницаемая мембрана, перфорированная мембрана, пористая мембрана, диффузионная мембрана, супердиффузионная мембрана, пароизоляционная пленка, гидроизоляционная пленка, битумная облицовка, битумнополимерная облицовка, или из группы: стеклоткань, кремнеземная ткань, кварцевая ткань, базальтовая ткань, углеродная ткань, полиоксадиазольная ткань, или из группы: синтетическая полиамидная ткань, полиамидная ткань, полипарафенилентерефталамидная ткань, метафенилендиаминизофталамидная ткань, полиамидбензимидазолтерефталамидная ткань или их различные сочетания, основы слоев и облицовка могут быть соединены между собой и с основой при помощи клея выбранного из группы: фенолоформальдегидный, фенолоацетатный эпоксидный, полиуретановый, карбамидный, кремнийорганический, полиэфирный, акрилатный, полиимидный, или из группы: полиакриловый, полиамидный, поливинилацетатный, поливинилхлоридный, полиолефиновый, полиэфирный, или из группы: силикат натрия, силикат калия, силикат лития, силикатный огнестойкий, фосфатный, керамический, металлический, при этом на ткани, пленки и облицовку могут наносить, распылять, осаждать, напылять покрытия выбранные из группы: металл, сплав металлов, полимер, каучук, ферромагнитные и специальные добавки,
41. Способ по п. 38, отличающийся тем, что в покрытии производят сквозную перфорацию до 15% его площади, затем накладывают покрытие поверх наполнителя, заполнившего свободные объемы волокнистых материалов, объемы перфораций, объемы вскрытых пор и соединяемых поверхностей слоев основы, продавливая жидкий наполнитель через отверстия в покрытии, после чего выдерживают до отверждения наполнителя.
42. Способ по п. 38, отличающийся тем, что на поверхности многофункционального композиционного материала и/или основы, или между слоями основы могут быть размещены армирующие элементы, например, стержни, пластины, сетки, минеральные волокна, натуральные волокна, искусственные волокна, прошивные нити, сетчатые оболочки, оболочки, сотовые конструкции, полуоткрытые или открытые соты различной формы и размеров ячеек, которые могут быть выполнены из металла, сплава металлов, полимера, каучука, смолы, керамики, металлокерамики, ситалла, полимерного композиционного материала и заполнены, например, наполнителем с ферромагнитными добавками, или, например, газонаполненными микросферами.
43. Способ по п. 38, отличающийся тем, что каучук основы выбран из группы: натуральный каучук, синтетический каучук, вспененный натуральный каучук, вспененный синтетический каучук или их различные сочетания.
44. Способ по п. 43, отличающийся тем, что синтетический каучук основы выбран из группы: бутадиеновый каучук, полибутадиеновый каучук, бутадиенстирольный каучук, бутадиеннитрильный каучук, полиизопреновый каучук, хлоропреновый каучук, этиленпропиленовый каучук, этиленпропилендиеновый каучук, полиизобутиленовый каучук, силоксановый каучук, фторсодержащий каучук, винилпиридиновый каучук, полифосфонитрилхлоридный каучук или их различные сочетания, вспененный синтетический каучук основы выбран из группы: вспененный бутадиеновый каучук, вспененный полибутадиеновый каучук, вспененный бутадиенстирольный каучук, вспененный бутадиеннитрильный каучук, вспененный полиизопреновый каучук, вспененный хлоропреновый каучук, вспененный этиленпропиленовый каучук, вспененный этиленпропилендиеновый каучук, вспененный полиизобутиленовый каучук, вспененный силоксановый каучук, вспененный фторсодержащий каучук, вспененный винилпиридиновый каучук, вспененный полифосфонитрилхлоридный каучук или их различные сочетания.
45. Способ по п. 38, отличающийся тем, что полимер основы выбран из группы: полиэтилен, полистирол, полиуретан, полипропилен, поливинилхлорид, вспененный полиэтилен, вспененный полистирол, вспененный полиуретан, вспененный полипропилен, вспененный поливинилхлорид или их различные сочетания.
46. Способ по п. 38, отличающийся тем, что смола основы представляет собой синтетическую смолу, выбранную из группы: полиэфирная смола, акриловая смола, фенолоформальдегидная смола, эпоксидная смола, полиамидная смола, полиимидная смола, вспененная полиэфирная смола, вспененная акриловая смола, вспененная фенолоформальдегидная смола, вспененная эпоксидная смола, вспененная полиамидная смола, вспененная полиимидная смола или их различные сочетания.
47. Способ по п. 46, отличающийся тем, что в качестве полиэфирной смолы содержит, как минимум, одну модифицированную полиэфирную смолу, ортофталиевую смолу, изофталиевую смолу, винилэфирную смолу или их различные сочетания, в качестве акриловой смолы содержит, как минимум, один метилметакрилат, полиметилметакрилат или их различные сочетания, в качестве фенолоформальдегидной смолы содержит, как минимум, одну фенолоформальдегидную смолу новолачного типа, фенолоформальдегидную смолу резольного типа, меламиноформальдегидную смолу, мочевиноформальдегидную смолу, мочевиномеламиноформальдегидную смолу, модифицированную фенолоформальдегидную смолу или их различные сочетания, в качестве эпоксидной смолы содержит, как минимум, одну эпоксидную диановую смолу различных марок, модифицированную эпоксидную диановую смолу или их различные сочетания, в качестве вспененной полиэфирной смолы содержит, как минимум, одну вспененную модифицированную полиэфирную смолу, вспененную ортофталиевую смолу, вспененную изофталиевую смолу, вспененную винилэфирную смолу или их различные сочетания, в качестве вспененной акриловой смолы содержит, как минимум, один вспененный метилметакрилат, вспененный полиметилметакрилат или их различные сочетания, в качестве вспененной фенолоформальдегидной смолы содержит, как минимум, одну вспененную фенолоформальдегидную смолу новолачного типа, вспененную фенолоформальдегидную смолу резольного типа, вспененную меламиноформальдегидную смолу, вспененную мочевиноформальдегидную смолу, вспененную мочевиномеламиноформальдегидную смолу, вспененную модифицированную фенолоформальдегидную смолу или их различные сочетания, в качестве вспененной эпоксидной смолы содержит, как минимум, одну вспененную эпоксидную диановую смолу различных марок, вспененную модифицированную эпоксидную диановую смолу или их различные сочетания.
48. Способ по п. 38, отличающийся тем, что волокнистый материал основы выбран из группы: минеральный волокнистый материал, натуральный волокнистый материал, искусственный волокнистый материал или их различные сочетания, без связующего вещества и с использованием связующего вещества выбранного из группы: каучук; полимер; смола; или из группы: крахмал; карбоксиметилцеллюлоза; декстрин; смола хвойных деревьев; копалы; шеллак; канифоль; природный битум; нефтяной битум; альсфатен; асфальтовая кислота и ее ангидрид; углеводородная смола; деготь; или из группы: гипс; известь; цемент; коллоидный или аморфный диоксид кремния с оксидами алюминия, хрома, железа, диоксида циркония, вольфрама, никеля, кобальта, висмута, молибдена, сурьмы, олова; силикат натрия, калия, лития; алюмосиликат натрия, калия, кальция, магния, бария, лития; фосфатный цемент; фосфатное связующее из группы: алюмофосфат, алюмохромфосфат, магнийфосфат, хромфосфат, никельфосфат или их различные сочетания, в качестве каучука связующее вещество содержит, как минимум, один синтетический каучук выбранный из группы: кремнийорганический каучук, фторкремнийорганический каучук, хлоропреновый каучук, синтетический каучук фтористый или их смеси, в качестве полимера связующее вещество содержит, как минимум, один кремнийорганический полимер, такой как полиорганосилоксан, полиэлементоорганосилоксан или их смеси, в качестве смолы связующее вещество содержит, как минимум, одну синтетическую смолу выбранную из группы: полиэфирная смола, акриловая смола, фенолоформальдегидная смола, эпоксидную смола, полиамидная смола, полиимидная смола или их смеси.
49. Способ по п. 48, отличающийся тем, что минеральный волокнистый материал представляет собой минеральную вату, минеральную вату с содержанием оксидов металлов выбранных из группы: оксид алюминия, оксид хрома, оксид железа, диоксид циркония, оксид вольфрама, оксид никеля, оксид кобальта, оксид висмута, оксид молибдена, оксид сурьмы, оксид олова или их различные сочетания.
50. Способ по п. 48, отличающийся тем, что натуральный волокнистый материал основы выбран из группы: растительный волокнистый материал, животный волокнистый материал, натуральный неорганический волокнистый материал, волокнистый материал водорослей или их различные сочетания.
51. Способ по п. 50, отличающийся тем, что в качестве растительного волокнистого материала содержит, как минимум, один семенной волокнистый материал, лубяной волокнистый материал, соломенный волокнистый материал древесный волокнистый материал, прочный на растяжение волокнистый материал, волокнистый материал кокосовой пальмы, травяной волокнистый материал или их различные сочетания, в качестве животного волокнистого материала содержит, как минимум, один шерстяной волокнистый материал, шелковый волокнистый материал или их различные сочетания, в качестве натурального неорганического волокнистого материала содержит асбест, в качестве волокнистого материала водорослей содержит, как минимум, один волокнистый материал морских водорослей, волокнистый материал пресноводных водорослей или их различные сочетания, в качестве семенного волокнистого материала содержит, как минимум, один волокнистый материал хлопчатника, хлопкового пуха, капока, койра, тополиного пуха или их различные сочетания, в качестве лубяного волокнистого материала содержит, как минимум, один волокнистый материал бамбука, джута, льна, скеренхимы, конопли, жгучей крапивы, китайской крапивы рами или их различные сочетания, в качестве прочного на растяжение волокнистого материала содержит, как минимум, один волокнистый материал сизаля, кенафа, манильской пеньки или их различные сочетания, в качестве соломенного волокнистого материала содержит, как минимум, один волокнистый материал сухих стеблей злаковых зерновых культур, бобовых зерновых структур или их различные сочетания, в качестве древесного волокнистого материала содержит, как минимум, один волокнистый материал хвойного дерева, лиственного дерева или их различные сочетания, древесный волокнистый материал выбран из группы: древесноволокнистая плита, древесностружечная плита, цементностружечная плита, ориентировано-стружечная плита, древесный слоистый пластик, формованные изделия, фанера, фанерные плиты, массы древесные прессованные, картон или их различные сочетания, при этом древесный волокнистый материал может быть модифицирован путем термомеханической, химико-механической, термохимической, радиационно-химической или химической обработки.
52. Способ по п. 48, отличающийся тем, что искусственный волокнистый материал основы выбран из группы: вискозный, триацетатный, ацетатный, полиамидный, полиэфирный, полиуретановый, полиакрилонетрильный, поливинилхлоридный, поливинилспиртовый, полиолефиновый, углеродный, кремнеземный, оксида алюминия, карбида кремния, бора, карбида бора волокнистый материал или их различные сочетания.
53. Способ по п. 38, отличающийся тем, что металл основы, сплав металлов основы, вспененный металл, вспененный сплав металлов содержит один или несколько металлов, выбранных из группы: сталь, нержавеющая сталь, чугун, никель, медь, алюминий, магний, кобальт, вольфрам, марганец, хром, бериллий, титан, ванадий, скандий, железо, тантал, висмут ниобий, сурьма, цинк, свинец, олово, молибден, цирконий, уран, гафний или их различные сочетания.
54. Способ по п. 38, отличающийся тем, что металлокерамика основы, пористая металлокерамика основы, содержит металлы, выбранные из группы: хром, никель, алюминий, медь, вольфрам, кобальт, магний, марганец, молибден, бериллий, железо, титан, ванадий, скандий, железо, тантал, висмут ниобий, сурьма, свинец, олово, цинк, цирконий, а также химические соединения, выбранные из группы: оксид, диоксид, борид, силицид, нитрид, углерод или их различные сочетания, при этом в качестве оксида содержит, как минимум, один оксид алюминия, оксид хрома, оксид кремния, оксид железа, оксид никеля, оксид вольфрама, оксид кобальта, оксид магния, оксид марганца, оксид молибдена, оксид бериллия, оксид олова, оксид сурьмы или их различные сочетания, в качестве диоксида содержит, как минимум, один диоксид кремния, диоксид циркония, диоксид титана, диоксид олова или их различные сочетания, в качестве борида содержит, как минимум, один борид хрома, борид титана, борид циркония или их различные сочетания, в качестве силицида содержит, как минимум, один силицид молибдена, силицид марганца, силицид хрома, силицид железа, силицид магния, силицид цинка или их различные сочетания, в качестве нитрида содержит, как минимум, один нитрид титана, нитрид алюминия, нитрид цинка или их различные сочетания.
55. Способ по п. 38, отличающийся тем, что основа выбрана из группы: стеклопластик, органопластик, углепластик, углерод-углеродный композиционный материал или их различные сочетания.
56. Способ по п. 38, отличающийся тем, что гель основы выбран из группы: аэрогель, криогель, ксерогель, амбигель, для изготовления которых используют вещество или сложное вещество, выбранное из группы: углерод, фуллерен, графит, графен, нанотрубки или их различные сочетания, или из группы: оксид алюминия, оксид хрома, оксид кремния, оксид железа, оксид никеля, оксид вольфрама, оксид кобальта, оксид магния, оксид марганца, оксид молибдена, оксид бериллия, оксид олова, оксид свинца, оксид сурьмы или их различные сочетания, или из группы: диоксид кремния, диоксид циркония, диоксид титана, диоксид олова или их различные сочетания.
57. Способ по п. 38, отличающийся тем, что керамика основы, вспененная керамика основы выбрана из группы кварцевое стекло, силикатное стекло, алюмосиликатное стекло, неодимовое стекло, пиральспит, ургандит, рубин, корунд, иттрий-алюминиевый гранат, галий-гадолиниевый гранат, скандий-иттрий-алюминиевый гранат или их различные сочетания.
58. Способ по п. 38, отличающийся тем, что ситалл основы, вспененный ситалл основы выбран из группы: высокопрочный, радиопрозрачный, термостойкий, износостойкий, слюдоситалл, биоситалл, ситаллоцемент, шлакоситалл или их различные сочетания.
59. Способ по п. 38, отличающийся тем, что каучук наполнителя представляет собой, как минимум, один синтетический каучук, полимер наполнителя представляет собой, как минимум, один кремнийорганический полимер, а смола наполнителя представляет собой, как минимум одну синтетическую смолу
60. Способ по п. 38, отличающийся тем, что стабилизатор выбран из группы: алкилариловые эфиры фосфорной кислоты, эфиры салициловой кислоты, ароматические амины, соли цинка, соли кальция и свинца, коллоидный диоксид кремния, замещенные фенолы, вторичные ароматические амины или их смеси.
61. Способ по п. 38, отличающийся тем, что наполнитель содержит антипирен, выбранный из группы: аммоний фосфорнокислый двузамещенный, параформ, мочевина, бисульфат графита, мочевиноформальдегидная смола, мочевиномеламиноформальдегидная смола, меламин, полифосфат аммония, пентаэритрит, интеркалированный графит, окисленный графит, нитрат графита, модифицированный ледяной уксусной кислотой окисленный графит, нейтрализованный интеркалированный графит, бура, диаммоний фосфат, сульфат аммония, сернокислый аммоний, фосфорнокислый аммоний, фосфорнокислый натрий, борная кислота, гидрат окиси магния, оксид цинка, фосфат алюминия, фосфат кремния, оксид магния, оксид кальция, гидрат окиси алюминия, природный графит, алюмосиликаты, хлорпарафин, трехокись сурьмы, фосфоросодержащие соединения, хлорированные полиэтилены, тетрабромпараксилол, гексабромциклододекан, декабромдифенилоксид или их смеси.
62. Способ по п. 38, отличающийся тем, что наполнитель содержит пигменты, выбранные из группы: титанат железа, титанат меди, оксид железа, оксид хрома, алюминат кобальта, свинцово-молибдатный крон, сульфид кадмия, алюминиевая пудра, окись титана, красные железооксидные, красные кадмиевые, хромовые или кобальтовые соединения, цинковая пыль, цинковый крон, титанат кобальта или их смеси.
63. Способ по п. 38, отличающийся тем, что наполнитель содержит диспергирующие добавки, выбранные из группы: соли полиакриловой кислоты, 2-аминопропанол, ацетилендиол, полиуретаны, полиакрилаты с линейной и разветвленной структурой, соли поликарбоновых кислот, полифосфаты, этоксисилаты жирных спиртов или их смеси.
64. Способ по п. 38, отличающийся тем, что наполнитель содержит микросферы, выбранные из группы: кварцевые, силикатные, ситалловые, алюмосиликатные, неодимовые, пиральспитовые, ургандитовые, рубиновые, корундовые, иттрий-алюминиево гранатовые, галий-гадолиниево гранатовые, скандий-иттрий-алюминиево гранатовые, углеродные, керамические вакуумные, фенолоформальдегидные, меламиноформальдегидные, полиэфирные, мочевиноформальдегидные, мочевиномеламиноформальдегидные, как таковые или с покрытием из металлов или углерода, или их смеси.
65. Способ по п. 38, отличающийся тем, что наполнитель содержит ударопрочные органические добавки, повышающие ударную прочность, на акриловой, стирольной или бутадиеновой основе или их смеси, или неорганические ударопрочные добавки выбранные из группы: карбонат кальция, диоксид титана, фуллерены, фуллериты, восстановленный оксид графена, углеродные нанотрубки или их смеси, или ударопрочное волокно выбранное из группы: полиамидное, полиэфирное, полипарафенилентерефталамидное, полиамидбензимидазолтерефталамидное, полеолефиновое, полиакрилонетрильное, поливинилспиртовое или их смеси, или термостойкое волокно выбранное из группы: стеклянное, кремнеземное, кварцевое, базальтовое, углеродное, полиоксадиазольное, метаарамидное, полиимидное, оксида алюминия, карбида кремния, бора, карбида бора, вискозное, ацетатное, триацетатное, поливинилхлоридное или их смеси, или смеси добавок.
66. Способ по п. 38, отличающийся тем, что наполнитель содержит металлы выбранные из группы: сталь, нержавеющая сталь, чугун, никель, медь, алюминий, магний, кобальт, вольфрам, марганец, хром, бериллий, титан, ванадий, скандий, железо, тантал, висмут ниобий, сурьма, цинк, свинец, олово, осмий, иридий, рутений, родий, рений, молибден, цирконий, уран, гафний и\или сплавы нескольких металлов, в виде пудры или ультрадисперсных порошков, например, пыли, или их смеси.
67. Способ по п. 38, отличающийся тем, что наполнитель содержит ферромагнитные добавки выбранные из группы: железо, никель, кобальт, гадолиний, тербий, диспрозий, оксид железа, оксид никеля, оксид цинка, оксид кобальта, оксид иттрия, диоксид титана, оксид кадмия, феррит, феррошпинель, феррогранат, никель-цинковый феррит, карбонильное железо, карбонильный никель, пермаллой, сплав железа-никеля-кобальта, сплав марганца-меди-алюминия, сплав неодим-железо-бор, сплав железо-кремний-ниобий-медь-бор-гадолиний, сплав кобальт-железо-никель-кремний-медь-ниобий-бор-диспрозий, сплав кобальт-железо-никель-кремний-медь-ниобий-бор-тербий, гексаферрит бария, бариевый гексагональный феррит легированный ионами скандия, гексаферрит кобальта или их смеси.
68. Способ по п. 38, отличающийся тем, что наполнитель содержит газонаполненные микросферы выбранные из группы: кварцевые, силикатные, ситалловые, алюмосиликатные, неодимовые, пиральспитовые, ургандитовые, рубиновые, корундовые, иттрий-алюминиево гранатовые, галий-гадолиниево гранатовые, скандий-иттрий-алюминиево гранатовые, углеродные, керамические вакуумные, фенолоформальдегидные, меламиноформальдегидные, полиэфирные, мочевиноформальдегидные, мочевиномеламиноформальдегидные или их смеси, при этом микросферы могут быть наполнены газом, выбранным из группы: азот, углекислый газ, гелий, неон, аргон, криптон, ксенон или их смеси, например, смесь гелий-неон или смесь гелий-азот-углекислый газ.
69. Способ по п. 38, отличающийся тем, что наполнитель содержит специальные добавки в виде дисперсных частиц, порошков, микрошариков выбранные из группы: графит, пирографит, графен, фуллерен, фуллерит, углеродные нанотрубки, углеродные нанотрубки обработанные серной и азотной кислотой, восстановленный оксид графена или их смеси, или из группы: пиральспит, ургандит, рубин, корунд, шпинель, ситалл, ниодимовое стекло, иттрий-алюминиевый гранат, иттрий-алюминиевый гранат легированный тулием, иттрий-алюминиевый гранат легированный иттербием, иттрий-алюминиевый гранат легированный гольмием, галлий-гадолиниевый гранат, иттрий-гадолиниевый гранат, скандий-иттрий-алюминиевый гранат или их смеси, или из группы: карбонат лития, карбонат натрия, карбонат бериллия, карбонат магния, карбонат кальция, или их смеси, или из группы: окись бария, сульфат бария, карбонат бария, вольфрамовый ангидрид, дифосфид вольфрама, карбид вольфрама, оксид висмута(III), карбонат висмута, оксид свинца(I), ортоплюмбонат свинца(II), оксид свинца(II), метаплюмбонат свинца(III), оксид свинца(V), карбонат свинца, оксид сурьмы(III), оксид сурьмы(V), оксид лантана(III), оксид церия(III), оксид празеодима(III), оксид неодима(III), оксид гадолиния(III), оксид тербия(III), оксид диспрозия(III) или их смеси, или смеси добавок.
70. Способ по любому из пп. 38-69, отличающийся тем, что используют наполнитель следующего состава (в мас. %):
синтетический каучук
20-92
отвердитель
5-10
стабилизатор
2-6
пигменты
0-6
антипирены
0-50
диспергирующие добавки
0-2
микросферы
0-25
ударопрочные и термостойкие добавки
0-15
добавки металлов и/или сплавов
0-20
ферромагнитные добавки
0-30
газонаполненные микросферы
0-25
специальные добавки
0-40
71. Способ по п. 70, отличающийся тем, что в качестве синтетического каучука используют, как минимум, один кремнийорганический каучук, фторкремнийорганический каучук, хлоропреновый каучук, синтетический каучук фтористый или их смеси.
72. Способ по п. 70, отличающийся тем, что в качестве кремнийорганического каучука используют, как минимум, один синтетический каучук термостойкий низкомолекулярный, синтетический низкомолекулярный кремнийорганический каучук со стирольными концевыми группами, силоксановый каучук или их смеси, в качестве фторкремнийорганического каучука, используют, как минимум, один фторсилоксановый каучук, синтетический каучук термостойкий фторсодержащий или их смеси, в качестве хлоропренового каучука используют, как минимум, один полихлоропрен, наирит, неопрен, байпрен или их смеси, а в качестве синтетического каучука фтористого используют, как минимум, один синтетический каучук фтористый на основе сополимеров трифторхлорэтилена с винилиденфторидом, синтетический каучук фтористый на основе сополимеров винилиденфторида с гексафторпропиленом или их смеси.
73. Способ по п. 70, отличающийся тем, что отвердитель выбран из группы: метилтриэтоксисилан, тетраметилдисилоксан, тетраацетоксисилан, метилтриацетоксисилан, диэтиламин, аминосилан, гексаметилендиамин, амин, полиамин, аминопропилтриэтоксисилан, аминоизопропилтриэтоксисилан, аминоорганотриэтоксисилан, тетраэтоксисилан, диэтилдикаприлат олова, диэтилакрилат олова, дибутилакрилат олова или их смеси.
74. Способ по п. 70, отличающийся тем, что наполнитель содержит растворитель, такой как ароматические углеводороды или их смеси с простыми и сложными эфирами, кетонами или спиртами в количестве до 30 мас. %.
75. Способ по любому из пп. 38-69, отличающийся тем, что используют наполнитель следующего состава (в масс. %):
кремнийорганический полимер
20-85
отвердитель
5-10
стабилизатор
2-6
пигменты
0-6
антипирены
0-55
диспергирующие добавки
0-2
микросферы
0-25
ударопрочные и термостойкие добавки
0-15
добавки металлов и/или сплавов
0-20
ферромагнитные добавки
0-30
газонаполненные микросферы
0-25
специальные добавки
0-40
76. Способ по п. 75, отличающийся тем, что в качестве кремнийорганического полимера используют, как минимум один полиорганосилоксан, выбранный из группы: полиметилфенилсилоксан, полидиметилфенилсилоксан, полиметилсилоксан, полидиметилсилоксан, полифенилсилоксан, полиэтилфенилсилоксан, полидиэтилфенилсилоксан, полиметилхлорфенилсилоксан, полифторфенилсилоксан, полифеноксифенилсилоксан или их смеси, и/или, как минимум один полиэлементоорганосилоксан, выбранный из группы: полиалюмофенилсилоксан, полититанофенилсилоксан, полиборорганосилоксан, полиалюмоорганосилоксан, полититаноорганосилоксан или их смеси.
77. Способ по п. 75, отличающийся тем, что отвердитель выбран из группы: полиорганосилазаны, полиэлементоорганосилазаны, титанофосфороорганические соединения, алкоксисиланы, растворы оловоорганических соединений в эфирах ортокремниевой кислоты, аминоорганотриэтоксисилан с тетрабутоксититаном, аминоорганоалкоксисиланы или их смеси.
78. Способ по п. 75, отличающийся тем, что наполнитель содержит модификатор в количестве до 50 мас. %, выбранный из группы: полиорганосилазаны, акриловые смолы, мочевиноформальдегидные смолы, меламиноформальдегидные смолы, алкидные смолы, эпоксидные смолы, алифатические эпоксидные смолы, полиэфирные смолы, эфиры целлюлозы, эфиры акриловой кислоты или их смеси.
79. Способ по п. 75, отличающийся тем, что наполнитель содержит пластификатор в количестве до 20 мас. %, выбранный из группы: сложные эфиры, такие как диоктифталат; диметилфталат; дибутилфталат; дибутилсебацинат; диоктиладапинат; диизобутилфталат или их смеси.
80. Способ по п. 75, отличающийся тем, что наполнитель содержит флексибилизатор в количестве до 5 мас. %, выбранный из группы: алифатические эпоксидные смолы, полисульфидные каучуки, полисульфиды, хлорсодержащие эпоксидные смолы или их смеси, при этом алифатические эпоксидные смолы выбраны из группы: алифатическая эпоксидная смола марки ДЭГ-1; алифатическая эпоксидная смола марки ТЭГ-1 или их смеси.
81. Способ по п. 75, отличающийся тем, что наполнитель содержит растворитель: ароматические углеводороды или их смеси с простыми и сложными эфирами, кетонами, спиртами в количестве 5-30 мас. %.
82. Способ по любому из пп. 38-69, отличающийся тем, что используют наполнитель следующего состава (в масс. %):
синтетическая смола
20-85
отвердитель
5-10
стабилизатор
2-6
пигменты
0-6
антипирены
0-55
диспергирующие добавки
0-2
микросферы
0-25
ударопрочные и термостойкие добавки
0-15
добавки металлов и/или сплавов
0-20
ферромагнитные добавки
0-30
газонаполненные микросферы
0-25
специальные добавки
0-40
83. Способ по п. 82, отличающийся тем, что в качестве синтетической смолы используют, как минимум, одну полиэфирную смолу, выбранную из группы: модифицированная полиэфирная смола, ортофталиевая смола, изофталиевая смола, винилэфирная смола или их смеси, и/или, как минимум одну акриловую смолу, выбранную из группы: метилметакрилат, полиметилметакрилат или их смесь, и/или, как минимум одну фенолоформальдегидную смолу, выбранную из группы: фенолоформальдегидная смола новолачного типа, фенолоформальдегидная смола резольного типа, меламиноформальдегидная смола, мочевиноформальдегидную смола, мочевиномеламиноформальдегидная смола, модифицированная фенолоформальдегидная смола или их смеси, и/или, как минимум одну эпоксидную смолу, выбранную из группы: эпоксидная диановая смола различных марок, модифицированная эпоксидная диановая смола или их смеси.
84. Способ по п. 82, отличающийся тем, что отвердитель выбран из группы: диэтилентриамин, полиэтиленполиамин, триэтилентетрамин, полисебациновый ангидрид, тетраэтиленпентамин или их смеси, или из группы: борный ангидрид, диэтиленбензосульфокислоты, гексаметилентетрамин или их смеси, или из группы: полиэтиленполиамин, дибензоилпероксид, гидрооксид алюминия или их смесь, или из группы: перекись метилэтилкетона, перекись бензоила или их смесь.
85. Способ по п. 82, отличающийся тем, что наполнитель содержит модификатор в количестве до 50 мас. %, выбранный из группы: кремнийорганические полимеры, бутадиеннитрильный каучук с карбоксильными группами, жидкие полисульфидные полимеры, фенолоформальдегидные смолы, мочевиномеламиноформальдегидные смолы или их смеси, или из группы: полихлоропрен, хлоропреновый каучук, поливинилхлорид, нитрильный каучук, силоксановый каучук или их смеси, или из группы: наночастицы оксидов алюминия, железа, магния, цинка, титана, наночастицы диоксида кремния, диоксида циркония или их смеси, или из группы: растительные масла, касторовое масло, свободные жирные кислоты, смоляные кислоты или их смеси, или из группы: или из группы: этиленмочевина, пирролидин, морфопин, пиперидин, изопропиламин, диметиламин, этанолоамин или их смеси.
86. Способ по п. 82, отличающийся тем, что наполнитель содержит пластификатор в количестве до 20 мас. %, выбранный из группы: эфиры фталевой и триметиловой кислоты; сложные эфиры ортофосфорной кислоты; трикрезилфосфаты или их смеси.
87. Способ по п. 82, отличающийся тем, что наполнитель содержит флексибилизатор в количестве до 5 мас. %, выбранный из группы: синтетический каучук термостойкий низкомолекулярный; синтетический низкомолекулярный кремнийорганический каучук со стирольными концевыми группами; синтетический каучук термостойкий фторсодержащий или их смеси.
88. Способ по п. 82, отличающийся тем, что наполнитель содержит растворитель: ароматические углеводороды или их смеси с простыми и сложными эфирами, кетонами, спиртами в количестве 5-30 мас. %.
89. Способ по любому из пп. 38-58, 59-69, отличающийся тем, что используют наполнитель следующего состава (в мас. %):
водный раствор силиката
щелочного металла
20-96
отвердитель
1-15
стабилизатор
2-6
пигменты
0-6
антипирены
0-60
диспергирующие добавки
0-2
микросферы
0-25
ударопрочные и термостойкие добавки
0-15
добавки металлов и/или сплавов
0-20
ферромагнитные добавки
0-30
газонаполненные микросферы
0-30
специальные добавки
0-45
90. Способ по п. 89, отличающийся тем, что водный раствор силиката щелочного металла выбран из группы: водный раствор силиката натрия, водный раствор силиката калия, водный раствор силиката лития или их смеси.
91. Способ по п. 89, отличающийся тем, что отвердитель выбран из группы: кремнефтористый натрий, хлорид бария, кремнефтористая кислота, щавелевая кислота, ортофосфорная кислота, уксусная кислота, хлористый кальций, алюминат натрия, диацетат этиленгликоля, моноацетат этиленгликоля или их смеси.
92. Способ по п. 89, отличающийся тем, что стабилизатор выбран из группы: соли цинка, соли кальция, соли свинца, коллоидный диоксид кремния или их смеси.
93. Способ по п. 89, отличающийся тем, что наполнитель содержит растворитель в количестве до 30 мас. %, в качестве которого используют воду.